СПОСОБ ДЕГИДРИРОВАНИЯ ЦИКЛОГЕКСАНОЛА В ЦИКЛОГЕКСАНОН

1. Способ дегидрирования циклогексанола в циклогексанон в газовой фазе при повышенной температуре в присутствии катализатора, содержащего оксид цинка и карбонат кальция, отличающийся тем, что катализатор на 56÷88 мас. % состоит из оксида цинка и на 8,0÷39,0 мас. % - из карбоната кальция.
2. Способ дегидрирования циклогексанола в циклогексанон по п.1, отличающийся тем, что применяемый катализатор используют в виде каталитической системы с чередованием по ходу газа следующих слоев различной высоты, заполненных в различных соотношениях катализатора и керамики:
- первый - защитно-распределительный слой из керамики высотой 10÷20 см;
- второй - слой зоны зажигания основной реакции из катализатора и керамики в соотношении 1:1 с высотой слоя в диаметр газохода дымовых газов;
- третий - слой зоны основной реакции из катализатора и керамики в соотношении 3:1 с высотой слоя, равной высоте аппарата до первого входа газохода.
3. Способ дегидрирования циклогексанола в циклогексанон по п.1, отличающийся тем, что предпусковая подготовка заключается в прогреве катализатора непосредственно в реакторе в токе азота при температуре 320÷350°С в течение 6÷8 ч.
-1
4. Способ дегидрирования циклогексанола в циклогексанон по п.1, отличающийся тем, что процесс дегидрирования осуществляют при температуре 320÷440°С, а объемную скорость подачи сырья поддерживают в пределах 1,5÷2,0 ч.